【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
堆積チャンバ内においてペースティングを実行するための方法であって、
誘電体材料ターゲットのＲＦスパッタリングによって前記堆積チャンバの少なくとも１つの内側部分上に形成された第１の誘電体材料層の少なくとも一部分の上に、前記第１の誘電体材料層に起因する粒子欠陥を低減させるタンタル（Ｔａ）ペースティング層を堆積させること
を含む方法。
【請求項２】
後続の誘電体材料堆積層のＴａ汚染をさらに低減させるために、誘電体材料ターゲットをＲＦスパッタリングすることによって前記Ｔａペースティング層の少なくとも一部分上に第２の誘電体材料層を堆積させること
をさらに含む、請求項１に記載の方法。
【請求項３】
粒子欠陥をさらに低減させるため、および後続の誘電体材料堆積層のＴａ汚染を低減させるために、前記堆積チャンバに酸素を流入させて、前記Ｔａペースティング層上に酸化タンタルを形成すること
をさらに含む、請求項１に記載の方法。
【請求項４】
前記堆積チャンバから前記酸素を排出すること、および
後続の誘電体材料堆積層のＴａ汚染をさらに低減させるために、誘電体材料ターゲットをＲＦスパッタリングすることによって前記酸化タンタルの少なくとも一部分上に第２の誘電体材料層を堆積させること
をさらに含む、請求項３に記載の方法。
【請求項５】
前記堆積チャンバに酸素を流入させる前に誘電体材料ターゲットを選択すること
をさらに含む、請求項３に記載の方法。
【請求項６】
前記Ｔａペースティング層の被覆率を増大させるため、前記Ｔａペースティング層を堆積させる前に、前記堆積チャンバを、約１０ミリトル〜約２０ミリトルの範囲の圧力レベルまで加圧すること
をさらに含む、請求項１に記載の方法。
【請求項７】
前記Ｔａペースティング層を約１０Åの厚さまで堆積させること
をさらに含む、請求項１に記載の方法。
【請求項８】
ＲＦ  ＰＶＤチャンバ内においてペースティングを実行するための方法であって、
前記ＲＦ  ＰＶＤチャンバの少なくとも１つの内側部分上の酸化マグネシウム（ＭｇＯ）の上に、前記ＭｇＯによる粒子欠陥を低減させるために、タンタル（Ｔａ）ターゲットをスパッタリングすることによって、Ｔａペースティング層を堆積させること、
粒子欠陥をさらに低減させるため、および後続のＭｇＯ堆積層のＴａ汚染を低減させるために、前記ＲＦ  ＰＶＤチャンバに酸素を流入させて、前記Ｔａペースティング層と結合させること、ならびに
後続のＭｇＯ堆積層のＴａ汚染をさらに低減させるために、ＭｇＯターゲットをスパッタリングすることによって前記ＲＦ  ＰＶＤチャンバの少なくとも１つの内側部分上にＭｇＯ堆積層を堆積させること
を含む方法。
【請求項９】
前記ＭｇＯ堆積層を堆積させる前に前記酸素を排出すること
をさらに含む、請求項８に記載の方法。
【請求項１０】
前記Ｔａペースティング層の被覆率を増大させるため、前記Ｔａペースティング層を堆積させる前に、前記ＲＦ  ＰＶＤチャンバを、約１０ミリトル〜約２０ミリトルの範囲の圧力レベルまで加圧すること
をさらに含む、請求項８に記載の方法。
【請求項１１】
前記ＲＦ  ＰＶＤチャンバに前記酸素を流入させる前に、前記ＴａターゲットをＭｇＯターゲットに置き換えること
をさらに含む、請求項８に記載の方法。
【請求項１２】
内部容積を有する処理チャンバと、
前記内部容積内に配されたシールドであり、前記内部容積内の処理容積を取り囲むように構成された１つまたは複数の側壁を有し、前記シールドの少なくとも１つの表面の少なくとも一部分が、ＲＦスパッタリングによって形成された誘電体材料堆積層を有し、前記誘電体材料堆積層の少なくとも一部分がタンタル（Ｔａ）堆積層を有する、シールドと
を備える堆積チャンバ。
【請求項１３】
前記Ｔａ堆積層の少なくとも一部分が酸化タンタル層を有する、請求項１２に記載の堆積チャンバ。
【請求項１４】
前記酸化タンタル層の少なくとも一部分が、ＲＦスパッタリングによって形成された第２の誘電体材料堆積層を有する、請求項１３に記載の堆積チャンバ。
【請求項１５】
前記Ｔａ堆積層の少なくとも一部分が、ＲＦスパッタリングによって形成された第２の誘電体材料堆積層を有する、請求項１２に記載の堆積チャンバ。
【手続補正２】
【補正対象書類名】明細書
【補正対象項目名】全文
【補正方法】変更
【補正の内容】
【発明の詳細な説明】
【発明の名称】誘電体スパッタリングの欠陥を低減させるペースティング法
【技術分野】
【０００１】
本開示の実施形態は一般に、半導体製造システム内で使用される基板処理チャンバに関する。
【背景技術】
【０００２】
物理的気相堆積（ｐｈｙｓｉｃａｌ  ｖａｐｏｒ  ｄｅｐｏｓｉｔｉｏｎ：ＰＶＤ）としても知られているスパッタリングは、集積回路のフィーチャ（ｆｅａｔｕｒｅ）を形成する方法である。スパッタリングは基板上に材料層を堆積させる。電場によって強く加速されたイオンによって、ターゲットなどの原料物質（ｓｏｕｒｃｅ  ｍａｔｅｒｉａｌ）がボンバードされる。このボンバードは、ターゲットから原料物質を放出させ、その原料物質は次いで基板上に堆積する。堆積の間、放出された粒子は、基板表面に対して概ね直角の方向に移動するのではなく、さまざまな方向に移動することができ、その結果、望ましくないことに、処理チャンバの内部構造上に原料物質の層が形成される。
【０００３】
処理チャンバのシールド上または他の内部表面上などの、内部構造のこの不必要な被覆物（ｕｎｗａｎｔｅｄ  ｃｏａｔｉｎｇ）は、後続のウェーハ処理において欠陥および汚染を生じさせる可能性がある。汚染は、不必要な被覆物からの材料が、ウェーハ上に堆積中の所望の材料と結合したときに生じる。結果として生じるウェーハ堆積膜は、堆積材料と内部構造の被覆からの材料との混合物である。ウェーハ処理の欠陥は、不必要な被覆物からの粒子がウェーハ上の堆積層中に落下したときに生じる。欠陥の量およびサイズを決定するためにウェーハ表面を検査することができるが、膜の組成を決定するためにはウェーハ堆積膜を分析しなければならない。
【０００４】
直流（ｄｉｒｅｃｔ  ｃｕｒｒｅｎｔ：ＤＣ）給電（ｐｏｗｅｒｅｄ）ＰＶＤチャンバは通常、その費用有効性および費用効率のため金属ウェーハ堆積プロセスに対して使用される。しかしながら、誘電体材料に対して使用されると、最終的には誘電体材料がチャンバ内の電極を絶縁膜で覆い、堆積プロセスを停止させる。高周波（Ｒａｄｉｏ  Ｆｒｅｑｕｅｎｃｙ：ＲＦ）ＰＶＤチャンバなどの交流（ａｌｔｅｒｎａｔｉｎｇ  ｃｕｒｒｅｎｔ：ＡＣ）給電ＰＶＤチャンバは、周期の前半において表面に残された正電荷を、周期の後半に負電荷で中和することができる。この周期的性質は、金属ウェーハ堆積と誘電体ウェーハ堆積の両方に対してＲＦ  ＰＶＤチャンバを使用することを可能にするが、堆積速度はＤＣ給電ＰＶＤチャンバよりも小さい。
【０００５】
ＲＦスパッタリングによって、ターゲット材料は、ウェーハ上だけでなく、望ましくないことに、処理チャンバのシールド上および他の内部表面にも堆積する。シールドは通常、金属などの導電性材料でできており、金属材料ターゲットが使用されている場合、金属堆積物上の金属が処理を妨害することはない。しかしながら、ターゲット材料が誘電体であるときには、シールド上の誘電体堆積物が電荷の蓄積を引き起こし、これが処理チャンバ内のアーク発生につながることがある。このアーク発生によって内部表面の誘電体層から粒子が追い出され、処理中のウェーハ上に落下する可能性がある。この粒子生成は、ウェーハ堆積層中のかなりの量の欠陥につながりうる。
【発明の概要】
【発明が解決しようとする課題】
【０００６】
したがって、本発明者は、ＰＶＤチャンバ内において誘電体材料をＲＦ給電プロセスで堆積させるための改良された方法を提供した。
【課題を解決するための手段】
【０００７】
本明細書では、ＲＦ  ＰＶＤ処理チャンバのタンタル（Ｔａ）ターゲットペースティング（ｐａｓｔｉｎｇ）プロセスの実施形態が提供される。いくつかの実施形態では、堆積チャンバ内においてペースティング層を形成するための方法は、誘電体材料ターゲットのＲＦスパッタリングによって堆積チャンバの少なくとも１つの内側部分上に形成された第１の誘電体材料層の少なくとも一部分の上に、この第１の誘電体材料層による粒子欠陥を低減させるＴａペースティング層を堆積させることを含む。
【０００８】
いくつかの実施形態では、ＲＦ  ＰＶＤ堆積チャンバ内においてペースティングを実行するための方法は、ＰＶＤチャンバの少なくとも１つの内側部分上の酸化マグネシウム（ＭｇＯ）の上に、この酸化マグネシウムによる粒子欠陥を低減させるために、Ｔａターゲットをスパッタリングすることによって、Ｔａペースティング層を堆積させること、粒子欠陥をさらに低減させるため、および後続のＭｇＯ堆積層のＴａ汚染を低減させるために、ＰＶＤチャンバに酸素を流入させて、Ｔａペースティング層と結合させること、ならびに後続のＭｇＯ堆積層のＴａ汚染をさらに低減させるために、ＭｇＯターゲットをスパッタリングすることによってＰＶＤチャンバの少なくとも１つの内側部分上にＭｇＯ堆積層を堆積させることを含む。
【０００９】
いくつかの実施形態では、堆積チャンバは、内部容積を有する処理チャンバと、内部容積内に配されたシールドであり、内部容積内の処理容積を取り囲むように構成された１つまたは複数の側壁を有し、シールドの少なくとも１つの表面の少なくとも一部分が、ＲＦスパッタリングによって形成された誘電体材料堆積層を有し、この誘電体材料堆積層の少なくとも一部分がタンタルＴａ堆積層を有する、シールドとを含む。
【００１０】
本開示の他の追加の実施形態は以下に記載されている。
【００１１】
上にその概要を簡単に示し、以下でより詳細に説明する本開示の実施形態は、添付図面に示された本開示の例示的な実施形態を参照することによって理解することができる。しかしながら、添付図面は本開示の典型的な実施形態だけを示すものであり、したがって添付図面を本開示の範囲を限定するものと考えるべきではない。等しく有効な他の実施形態を本開示が受け入れる可能性があるためである。
【図面の簡単な説明】
【００１２】
【図１】本発明の原理のいくつかの実施形態に基づく処理チャンバの略断面図である。
【図２】本発明の原理のいくつかの実施形態に従って得られたチタンペースティングデータを示す図である。
【図３】本発明の原理のいくつかの実施形態に基づくタンタルペースティングデータを示す図である。
【図４】本発明の原理のいくつかの実施形態に基づく処理チャンバの内部容積表面の一部分を示す図である。
【図５】基板を処理する、本発明の原理のいくつかの実施形態に基づく方法を示す流れ図である。
【発明を実施するための形態】
【００１３】
理解を容易にするため、可能な場合には、上記の図に共通する同一の要素を示すのに同一の参照符号を使用した。上記の図は一様な倍率では描かれておらず、分かりやすくするために単純化されていることがある。追加の言及がなくても、１つの実施形態の要素および特徴を他の実施形態に有益に組み込むことができる。
【００１４】
本明細書では、ＰＶＤ処理チャンバのタンタル（Ｔａ）ターゲットペースティングプロセスの実施形態が提供される。本発明の方法は、ウェーハ上への誘電体材料堆積後に処理チャンバの内部表面の少なくとも一部分をペースティングするＴａターゲットスパッタリングプロセスを強化する。このＴａペースティングは、シールドなどの処理チャンバ内部表面にその意図なしにスパッタリングされた誘電体材料をカプセル封入する。このＴａペースティングは、この誘電体材料の粒子が堆積膜に落下することで生じる欠陥の数および欠陥のサイズを大幅に低減させる。堆積膜または堆積層の欠陥と汚染の両方をさらに低減させるため、Ｔａペースティングの効果を増強するための追加のプロセスが使用される。
【００１５】
いくつかの実施形態では、例えば多カソードＰＶＤチャンバなどのＰＶＤチャンバ（例えば処理チャンバ１００）が、チャンバ本体に（例えばチャンバ本体アダプタ１０８を介して）取り付けられた対応する複数のターゲット（少なくとも１つの誘電体ターゲット１０４および少なくとも１つの金属ターゲット１０６）を有する、複数のカソード１０２、１０３（例えば５つのカソード）を含む。この処理チャンバは、基板１３６を支持するための支持表面１３４を有する基板支持体１３２を含む。処理チャンバ１００は開口１５０（例えばスリットバルブ）を含み、基板１３６を支持表面１３４上に降ろすために、開口１５０を通してエンドエフェクタ（図示せず）が延入して、基板をリフトピン（図示せず）上に置くことができる。
【００１６】
図１に示された実施形態では、それぞれのターゲットが、支持表面１３４に対する所定の角度αで配されている。いくつかの実施形態では、角度αが、約１０°〜約５０°の間である。基板支持体は、基板支持体１３２内に配されたバイアス電極１４０に整合ネットワーク１４２を介して結合されたＲＦバイアス電源１３８を含む。チャンバ本体アダプタ１０８は、処理チャンバ１００のチャンバ本体１１０の上部に結合されており、接地されている。それぞれのカソードは、ＤＣ電源１１２またはＲＦ電源１１４と関連マグネトロンとを有することができる。この２重電源は、ＤＣ給電プロセスとＲＦ給電プロセスの両方を同じ処理チャンバ１００内で実行することを可能にする。ＲＦ電源１１４の場合には、ＲＦ電源１１４が、ＲＦ整合ネットワーク１１５を介してカソード１０２に結合される。ＲＦ電源１１４によって供給されるＲＦエネルギーの周波数は、約１３．５６ＭＨｚ〜約１６２ＭＨｚの範囲またはそれ以上とすることができる。例えば、限定はされないが、１３．５６ＭＨｚ、２７．１２ＭＨｚ、６０ＭＨｚまたは１６２ＭＨｚなどの周波数を使用することができるができる。
【００１７】
ＲＦバイアス電源１３８は、基板１３６上に負のＤＣバイアスを誘導するために基板支持体１３２に結合することができる。加えて、いくつかの実施形態では、処理中の基板１３６上に負のＤＣセルフバイアスが形成される。例えば、ＲＦバイアス電源１３８によって供給されるＲＦエネルギーの周波数を約２ＭＨｚ〜約６０ＭＨｚの範囲とすることができ、例えば、限定はされないが、２ＭＨｚ、１３．５６ＭＨｚまたは６０ＭＨｚなどの周波数を使用することができる。他の用途では、基板支持体１３２を接地することができ、または電気的に浮遊したままにすることがある。
【００１８】
チャンバ本体アダプタ１０８にはシールド１１６が回転可能に結合されており、シールド１１６は、全てのカソードによって共用されている。同時にスパッタリングする必要があるターゲットの数に応じて、回転シールド１１６は、対応する１つまたは複数のターゲットを露出させるための１つまたは複数の穴（ｈｏｌｅ）を有することができる。シールド１１６は、複数のターゲット１０４、１０６間の交差汚染を制限または排除する。例えば、５つのカソードが提供されるいくつかの実施形態では、シールド１１６が、スパッタリングされるターゲット１０４を露出させるための少なくとも１つの穴１１８と、スパッタリングされていないターゲット（例えば金属ターゲット１０６）を収容するための少なくとも１つのポケット１２０とを含む。シールド１１６は、シャフト１２２を介してチャンバ本体アダプタ１０８に回転するように結合されている。いくつかの実施形態では、シールド１１６が、内部容積ないし内側容積１０５内の処理容積を取り囲むように構成された１つまたは複数の側壁を有する。
【００１９】
シャフト１２２のシールド１１６とは反対の側には、アクチュエータ１２４が結合されている。アクチュエータ１２４は、矢印１２６によって示されているようにシールド１１６を回転させるように構成されており、さらに、矢印１２８によって示されているように、シールド１１６を、処理チャンバ１００の中心軸１３０に沿って上下に移動させるように構成されている。シールド１１６を上方へ後退位置まで移動させて、穴１１８の周囲のシールドの面が、基板１３６に面するターゲット（例えば誘電体ターゲット１０４）の面よりも後ろに位置するようにすると、ターゲットの周囲の（例えば穴１１８の側壁の）ダークスペース（ｄａｒｋ  ｓｐａｃｅ）内にスパッタリングされる材料が最小限に抑えられる。その結果、１つのターゲット（例えば誘電体ターゲット１０４）からスパッタリングされた材料が、ダークスペースに蓄積した材料のスパッタリングによって別のターゲット（例えば金属ターゲット１０６）を汚染することがない。
【００２０】
処理チャンバ１００はさらに、シールド１１６を使用して処理チャンバ１００の内側容積１０５を取り囲み、ターゲット１０４、１０６以外の他のチャンバ部品を処理による損傷および／または汚染から保護する。処理中に、ターゲット１０４、１０６からの原料物質が基板１３６上にスパッタリングされる。このスパッタリングプロセスは、基板１３６の表面に、原料物質の薄い堆積層または堆積膜を形成する。しかしながら、このスパッタリングプロセスは、基板１３６上に原料物質を堆積させるだけでなく、シールド１１６上および内側容積１０５の他の表面にも原料物質を堆積させる。この余分の堆積物は、基板１３６以外の表面の不必要な被覆物または堆積物であり、この余分の堆積物が、内側表面から壊落し、基板１３６上に落下しうる粒子を生成することがある。これらの粒子は、基板１３６の表面の堆積層または堆積膜に欠陥を生じさせることがある。粒子の生成は、基板処理の長年の重大な課題である。
【００２１】
シールドが後退位置にあるときの接地されたチャンバ本体アダプタ１０８へのシールド１１６の改良された接地を提供するため、処理チャンバ１００は、複数のＲＦ接地リング１４４を含むことができる。ＲＦ接地リング１４４は、プラズマとシールドとの間のエネルギーを最小化することにより、シールド１１６が負に帯電することを有利に防ぐ。
【００２２】
処理チャンバ１００の内側容積１０５に所定の処理ガスを供給するため、処理チャンバ１００はさらに処理ガス供給源１４６を含むことができる。処理ガス供給源１４６は例えば、金属ターゲット１０６がスパッタリングされた後に内側容積１０５に酸素を供給することができる。この酸素の供給については後により詳細に論じる。処理ガスを排出するため、および処理チャンバ１００の内側の所望の圧力の維持を容易にするために、処理チャンバ１００はさらに、内側容積１０５に流体結合された排気ポンプ１４８を含むことができる。本発明の原理のいくつかの実施形態では圧力レベル調整が使用される。この圧力レベル調整については後により詳細に論じる。
【００２３】
例えばスピン−トランスファ・トルク・マグネチック・ランダム・アクセス・メモリ（ｓｐｉｎ−ｔｒａｎｓｆｅｒ  ｔｏｒｑｕｅ  ｍａｇｎｅｔｉｃ  ｒａｎｄｏｍ  ａｃｃｅｓｓ  ｍｅｍｏｒｙ：ＳＴＴ−ＭＲＡＭ）などの多くの新規のメモリ製品の処理において、処理チャンバ１００を使用することができる。ＳＴＴ−ＭＲＡＭは、臨界トンネリング障壁層（ｃｒｉｔｉｃａｌ  ｔｕｎｎｅｌｉｎｇ  ｂａｒｒｉｅｒ  ｌａｙｅｒ）に依存する層状堆積スタックを有する。この障壁層に使用される典型的な誘電体材料は酸化マグネシウム（ＭｇＯ）である。ＭｇＯ堆積層は、ＤＣ電力を使用してＭｇ＋Ｏ2として堆積させることができ（ウェーハ上にＭｇを堆積させている間にチャンバに酸素を流入させる）、またはＲＦ電力を使用してＭｇＯとして堆積させることができる（ウェーハ堆積のためにＭｇＯスパッタリングターゲットが使用される）。しかしながら、処理チャンバの内側表面に誘電体材料が蓄積するため、ＤＣ電力は、誘電体膜に対して効率的には機能しない。ＲＦ給電プロセスなどのＡＣ給電プロセスは、誘電体材料に対してより良好に機能する。
【００２４】
高品質のＭｇＯ堆積物に対する半導体産業からの要求の高まりは、誘電体ターゲット材料に対してＲＦ給電プロセスを使用したときに生じる欠陥の長年の課題を際立たせた。それにもかかわらず、ハードドライブに使用されるＭｇＯ堆積層を構築する際に使用される以前の欠陥低減技法は、トンネリング障壁層を有するメモリなどの半導体デバイスに対して使用するには大きすぎる欠陥を生み出す。ハードドライブ産業では、１２０ｎｍ〜１５０ｎｍの範囲のＭｇＯ欠陥は許容可能であるとみなされる。しかしながら、集積回路（ＩＣ）産業では欠陥が３５ｎｍ以下であることが望まれる。
【００２５】
これらの欠陥の支配的な供給源は、シールド上および処理中にウェーハを取り囲む他の処理容積表面（例えば図１の内側容積１０５の内部表面を参照されたい）へのＭｇＯの堆積物である。ＲＦ給電プロセスは、誘電体を堆積させるために、例えばＭｇＯ、酸化アルミニウム（Ａｌ2Ｏ3）または他の誘電体材料などの誘電体材料ターゲットを使用することができる（対照的に、ＤＣ給電プロセスは、誘電体膜を堆積させるのに金属ターゲットから始め、酸素を流さなければならない）。シールド上または他の処理容積表面にこれらの膜が堆積しているときには、誘電体粉の形成、誘電体膜上の電荷に起因するアーク発生、および／または貧弱な接着に起因する膜の剥離（剥脱）のために、堆積物が粒子を生み出す。
【００２６】
これらの問題を軽減するため、通常は、誘電体層の後にペースティング層をシールド上にスパッタリングする。このペースティング層材料の業界標準は長期にわたってチタン（Ｔｉ）またはＴｉの誘導体であった。Ｔｉは、比較的に安価で容易に入手可能な金属である。処理チャンバ内の高真空の達成を助けるため、Ｔｉをゲッタ（ｇｅｔｔｅｒ）として使用して、ガスの痕跡残留物を除去することもできる。Ｔｉペースティング層は、ＭｇＯシールド層をカプセル封入して、処理中にウェーハ上に落下するＭｇＯ粒子を減らす役目を果たす。しかしながら、１２０ｎｍ未満の欠陥に対するＴｉの欠陥低減性能は非常に貧弱である。この欠陥サイズは、ハードドライブ産業における技術に対しては許容可能であるが、ＩＣ産業に対しては望ましくない。この望ましくない効果にもかかわらず、Ｔｉは、誘電体材料のペースティングのための業界標準であり続けた。より有利な解決策が見出せなかったためである。しかしながら、本発明者は、誘電体材料層の上のペースティング層としてタンタル（Ｔａ）を使用することにより、堆積物の欠陥管理の新たなレベルへと進んだ。Ｔａの高いコストおよび酸素との高い反応性のため、以前には、Ｔａは、ペースティングのための実用可能なターゲット材料とはみなされなかった。したがって、予期に反して、本発明者は、本明細書に記載された本発明の原理の技法を使用することにより、Ｔａの欠陥管理性能は実際にＴｉの欠陥管理性能を上回ることを発見した。本発明者はさらに、Ｔｉに比べてはるかに大きなＴａの原子サイズが、ＭｇＯシールド層の被覆率（ｃｏｖｅｒａｇｅ）をより良好にすることを可能にし、欠陥の数および欠陥のサイズを大幅に低減させることを発見した。加えて、本発明者はさらに、Ｔａが低いスパッタ率（ｓｐｕｔｔｅｒ  ｙｉｅｌｄ）を有し、ウェーハ堆積層の汚染を低減させることを見出した。
【００２７】
本発明者は、ＴｉおよびＴａを誘電体材料の上のペースティング層として使用した試験を実施した（例えばそれぞれ図２および３を参照されたい）。Ｔｉ試験とＴａ試験で使用した誘電体材料はともにＭｇＯであった。Ｔａペースティング層に関する小さな欠陥３０２および大きな欠陥３０４のデータ傾向（図３）は、Ｔｉペースティング層（図２）と比較したときに、ウェーハ堆積層上の欠陥の数および欠陥のサイズの低下を示した。Ｔｉペースティング層試験の結果２００は、ウェーハ生産運転の全体にわたって一貫しておらず、ウェーハ生産運転の全体にわたって小さな欠陥２０２と大きな欠陥２０４の両方で増加する傾向を示した。Ｔａペースティング層の結果３００は、ウェーハ生産運転の全体にわたってはるかに一貫しており、小さな欠陥３０２と大きな欠陥３０４の両方で全体の欠陥はより少なく、生産運転が進むにつれて減少する傾向を示した。
【００２８】
誘電体材料層の上のＴａペースティング層の被覆率をさらに高めるための追加の試験を実施した。Ｔａペースティング中にチャンバ圧力を約２ミリトル（ｍＴｏｒｒ）から約２０ミリトルまで増大させた。約１０ミリトルを含め、約１０ミリトルまでは欠陥の数およびサイズが低下した。約１０ミリトルから約２０ミリトルにかけては欠陥の数およびサイズの低下は小さかった。より高い圧力は、より低い圧力では到達し得ないチャンバのエリアにＴａペースティング層を分散させるのに役立ち、より良好な被覆率、したがってより少ない欠陥を提供した。欠陥を低減させ、良好な分散を提供するのに約１０ミリトルの圧力は有効であった。約１０ミリトルを超える圧力への圧力調整では、分散は増大したが、欠陥の減少はわずかであった。本発明者はさらに、Ｔａペースティングプロセス後にチャンバに酸素を流入させた場合には欠陥が減少すると判定した。この欠陥の減少は、酸素がＴａと結合して、Ｔａペースティング層の上に酸化タンタル（ＴａＯ）層を形成し、それによってより強い保持結合を生み出すことによるものであった。
【００２９】
図４は、本発明の原理の一実施形態に基づくＰＶＤ処理チャンバ（例えば図１の１００参照）の内部表面の一部分４０２を示す。例えば、内部表面の一部分４０２は、シールド１１６の一部分、またはダークスペースシールドの一部分、または図１の内側容積１０５の表面の他の部分とすることができる。以下の例では、記載されたそれぞれの層が、表面もしくは別の層を完全に覆うことがあり、または表面もしくは別の層を部分的にしか覆わないことがある。以前のステップにおいて堆積がなかった別の層上に１つの層が重なることもある（例えば、第２の層が第１の層を完全には覆わなかった場合には、第３の層が、第２の層上に堆積するだけでなく、第１の層の一部分上にも堆積することがある）。
【００３０】
図１の基板１３６などのウェーハ上に酸化マグネシウムなどの誘電体ターゲット材料がスパッタリングされるときには、この誘電体材料が、内部表面の一部分４０２の表面４０４にもスパッタリングされて、誘電体材料層４０６を形成する。誘電体材料層４０６は望まれていないが、このウェーハ堆積プロセスの副生物である。誘電体材料層４０６は、剥脱、粉状残留物および／または荷電の蓄積によるアーク発生に起因する粒子形成を引き起こしうる。これらの粒子は、後続の堆積プロセス中にウェーハまたは基板１３６上に落下する可能性がある。誘電体材料層４０６からの粒子の形成を低減させるため、Ｔａ材料でできたターゲットをスパッタリングして、誘電体材料層４０６の上にＴａペースティング層４０８を形成する。Ｔａペースティング層４０８は、誘電体材料層４０６をカプセル封入することにより粒子形成の制御に役立つ。本発明者は、厚さ約１０Å（オングストローム）のＴａペースティング層４０８が、ウェーハ欠陥のかなりの低減を提供することができることを発見した。
【００３１】
しかしながら、本発明者は、この時点で後続の誘電体材料堆積プロセスを実行した場合には、Ｔａペースティング層４０８が、このプロセスから酸素を奪い、このことが、ウェーハ上の誘電体材料堆積層の汚染につながることを発見した。したがって、Ｔａターゲットを処理チャンバ１００から取り外すかまたは処理チャンバ１００から隠し、その代わりに誘電体材料から作られたターゲットを使用する。図１に示された処理チャンバ１００などの多カソード処理チャンバでは、アクチュエータ１２４によってシールド１１６を回転させて、Ｔａターゲットを覆い、同時に誘電体ターゲットを内側容積１０５に対して露出させることができる。次いで、処理ガス供給源１４６を介して処理チャンバ１００に酸素を流入させ、Ｔａペースティング層４０８と相互作用させて、Ｔａペースティング層４０８上に酸化タンタル（ＴａＯ）層４１０を形成する。この酸素の流れは、Ｔａペースティング層４０８との結合を助けて、粒子生成を低減させ、さらに、Ｔａペースティング層４０８が後続の堆積プロセスから酸素を奪うのを防ぎ、それが、ウェーハ上の誘電体材料堆積層の汚染の低減につながる。次いで、誘電体材料ターゲットをスパッタリングして、ＴａＯ層４１０の上に第２の誘電体材料膜層４１２を形成する。この洗浄（ｃｌｅａｎｉｎｇ）プロセスは、ウェーハ上の後続の誘電体材料堆積層の可能な汚染をさらに低減させる。
【００３２】
図５は、基板を処理する、本発明の原理の実施形態に基づく方法５００を示す流れ図である。堆積チャンバ内に基板またはウェーハを置く。例えばＭｇＯターゲットなどの誘電体材料ターゲットを用いたスパッタリングを実行して、５０２に示されているように、ウェーハの表面に誘電体材料の膜または層を堆積させる。誘電体材料層の堆積が完了した後、５０４に示されているように、処理チャンバからウェーハを取り出す。この時点で、この誘電体材料のスパッタリングにより、処理チャンバの例えばシールドなどの内部表面の少なくとも一部分にも誘電体材料の層が生成されている。
【００３３】
次いで、Ｔａ材料ターゲットを用いたスパッタリングを実行して、５０６に示されているように、処理チャンバの内部表面の少なくとも一部分の誘電体材料層の上にＴａの層をペースティングする。本発明者は、処理チャンバ内の圧力レベルの調整がウェーハ欠陥を低減させるのに役立つことを発見した。したがって、処理チャンバの内部表面の上のＴａ層の被覆率を増大させるために、任意選択で、Ｔａ材料ターゲットをスパッタリングするときに、処理チャンバ内の圧力を、約１０ミリトル〜約２０ミリトルの間に調整することができる。被覆率の増大は、内部表面の誘電体材料層によって生成された粒子に起因する欠陥を低減させるのに役立つ。厚さ約１０Å（オングストローム）のＴａ層がウェーハ堆積層の欠陥の低減を提供することが分かっている。
【００３４】
Ｔａスパッタリングが完了した時点で、ターゲットを、例えばＭｇＯターゲットなどの誘電体材料ターゲットに変更し、任意選択で、５０８に示されているように、処理チャンバに酸素を注入し、酸素をＴａペースティング層と結合させる。酸素とＴａペースティング層との結合が終了した後、５１０に示されているように、処理チャンバから酸素を排出する。Ｔａペースティング層の上に形成されたＴａＯ層は、粒子が剥脱し、後続のウェーハ誘電体材料堆積層内に欠陥を生み出すのを防ぐのに役立つ。
【００３５】
次いで、誘電体材料ターゲットを使用して、５１２に示されているように、酸素濃度が高められたＴａペースティング層の上に別のペースティング層をスパッタリングする。この誘電体材料ペースティング層が形成されない場合には、後続の堆積ステップで、Ｔａペースティング層が、スパッタリングされた誘電体材料と混合し、ウェーハの表面の堆積層を汚染する可能性がある。したがって、この処理ステップはしばしば、汚染を低減させる洗浄ステップと呼ばれる。このプロセスは、次のウェーハに備えて処理チャンバを準備するのに役立ち、ファーストウェーハ効果（ｆｉｒｓｔ  ｗａｆｅｒ  ｅｆｆｅｃｔ）として知られているものを低減させる。処理チャンバ内での最初のウェーハ運転は通常、平均を上回る汚染レベルおよび欠陥を提供する。ウェーハの処理が継続されるにつれ、これらのレベルは、後続のウェーハごとに平均化される傾向がある。処理チャンバの洗浄は、この現象が厳格に低減されるか、または完全に排除されることを保証する。
【００３６】
誘電体材料ペースティング層が完成した後、５１４に示されているように、次に処理するウェーハを処理チャンバ内に装填する。次いで、この次のウェーハを誘電体材料堆積膜で被覆し、このプロセスを再び開始する。ウェーハ上に誘電体材料を堆積させるたびに、これらのペースティングステップを実行する必要はない。ペースティングステップは普通、ウェーハ１００枚〜２００枚ごとなど、たまに実行すればよい。ペースティングステップが実行される頻度が高いほど、ウェーハ上の誘電体堆積膜の純度は高くなり、ウェーハの表面の欠陥は少なくなる。
【００３７】
方法５００の全てのプロセスを実行する必要があるわけではない。誘電体材料ターゲットとＴａターゲットペースティングとを組み合わせるだけで、かなりの利益（例えば欠陥の低減、汚染の低下）を達成することができる。酸素の導入および／または圧力レベルの調整は、この誘電体材料／Ｔａターゲットの組合せの全体的な有効性を高めるが、必須というわけではない。
【産業上の利用可能性】
【００３８】
このように、本明細書には、Ｔａおよび誘電体ターゲットペースティングの実施形態が提供されている。本発明のＴａおよび誘電体材料ターゲットペースティングは、シールドおよび処理チャンバの他の内部構造表面からの粒子の生成を防ぎまたは低減させることによって、ＲＦ  ＰＶＤ処理チャンバ内における欠陥の低減および誘電体材料堆積物の純度の増大を促進することができる。
【００３９】
以上の説明は本開示の実施形態を対象としているが、本開示の基本的な範囲を逸脱することなく本開示の他の追加の実施形態を考案することができる。